(57)【要約】【課題】薄肉であっても、高い耐圧性を有するとともに、耳率を低く抑制することができるエアゾール缶胴用アルミニウム合金板およびその製造方法を提供する。【解決手段】Ｍｇの含有量を１．１質量％以下としたＪＩＳ  Ａ３１０４合金の鋳塊を均質化処理した後、熱間圧延を行い、その後、冷間圧延を行うとともに、少なくとも１回の中間焼鈍を連続焼鈍炉を使用して到達温度５０５〜５６５℃で行い、最後の中間焼鈍後、最終板厚に至るまでの最終冷間圧延における圧延率を８〜１８％とすることで、板厚が０．６〜０．８ｍｍで、耳率が２％以下であるエアゾール缶胴用アルミニウム合金板が得られ、最終冷間圧延後、所望により安定化焼鈍を行うことができる。【選択図】なし【特許請求の範囲】
【請求項１】
Ｍｇの含有量を１．１質量％以下としたＪＩＳ  Ａ３１０４合金からなり、板厚が０．６〜０．８ｍｍで、耳率が２％以下であることを特徴とするエアゾール缶胴用アルミニウム合金板。
【請求項２】
Ｍｇの含有量を１．１質量％以下としたＪＩＳ  Ａ３１０４合金の鋳塊を均質化処理した後、熱間圧延を行い、その後、冷間圧延を行うとともに、少なくとも１回の中間焼鈍を連続焼鈍炉を使用して到達温度５０５〜５６５℃で行い、最後の中間焼鈍後、最終板厚に至るまでの最終冷間圧延における圧延率を８〜１８％とすることを特徴とするエアゾール缶胴用アルミニウム合金板の製造方法。
【請求項３】
前記最終冷間圧延後に安定化焼鈍を行うことを特徴とする請求項２記載のエアゾール缶胴用アルミニウム合金板の製造方法。
【請求項４】
前記安定化焼鈍は、１９０〜２１０℃×１〜４時間の条件で行うことを特徴とする請求項３記載のエアゾール缶胴用アルミニウム合金板の製造方法。
【発明の詳細な説明】
【技術分野】
【０００１】
本発明は、エアゾール缶胴用アルミニウム合金板およびその製造方法に関する。
【背景技術】
【０００２】
エアゾール缶は、薬剤などの内容物と噴射剤との混合物が密閉収容されており、使用時には、噴射バルブが開放されることで、缶内の噴射剤の圧力で内容物が霧状または泡状に噴射されるものである。エアゾール缶は、消臭剤、化粧品、クリーナー、医薬品、塗料などに多岐にわたる製品の容器として利用されている。
このようなエアゾール缶胴の材料としては、これまで、例えばＡｌ−Ｍｎ系合金などのアルミニウム合金が用いられている（例えば特許文献１参照）。
【０００３】
エアゾール缶胴は、絞り加工（Drawing）としごき加工（Ironing）とを組み合わせて実施するＤＩ（Drawing and Ironing）加工などにより、アルミニウム合金板を缶胴状に成形することにより得られている。エアゾール缶胴用のアルミニウム合金板に要求される特性としては、耐圧性、耐食性、低耳率などの種々の特性が挙げられる。また、近時では、エアゾール缶の軽量化、アルミニウム資源の節減などを図るべく、エアゾール缶胴の薄肉化が進められている。
【先行技術文献】
【特許文献】
【０００４】
【特許文献１】特開２００８−１６９４１７号公報
【発明の概要】
【発明が解決しようとする課題】
【０００５】
しかし、エアゾール缶胴の薄肉化を進めると、従来のアルミニウム合金板では、十分な耐圧性を確保することが困難になる。また、従来のアルミニウム合金板では、薄肉であると、絞り加工などの際に耳率が高くなってしまい、その結果、材料の無駄が発生するのみならず、耳切れによる破胴、ピンホールの発生などの不具合が生じるおそれがある。
【０００６】
本発明は、上記事情を背景としてなされたものであり、高い耐圧性を有するとともに、耳率が低く、薄肉化が可能なエアゾール缶胴用アルミニウム合金板およびその製造方法を提供することを目的とする。
【課題を解決するための手段】
【０００７】
すなわち、本発明のエアゾール缶胴用アルミニウム合金板のうち、第１の本発明は、Ｍｇの含有量を１．１質量％以下としたＪＩＳ  Ａ３１０４合金からなり、板厚が０．６〜０．８ｍｍで、耳率が２％以下であることを特徴とする。
【０００８】
第２の本発明のエアゾール缶胴用アルミニウム合金板の製造方法は、Ｍｇの含有量を１．１質量％以下としたＪＩＳ  Ａ３１０４合金の鋳塊を均質化処理した後、熱間圧延を行い、その後、冷間圧延を行うとともに、少なくとも１回の中間焼鈍を連続焼鈍炉を使用して到達温度５０５〜５６５℃で行い、最後の中間焼鈍後、最終板厚に至るまでの最終冷間圧延における圧延率を８〜１８％とすることを特徴とする。
【０００９】
第３の本発明のエアゾール缶胴用アルミニウム合金板の製造方法は、前記第２の本発明において、前記最終冷間圧延後に安定化焼鈍を実施することを特徴とする。
【００１０】
第４の本発明のエアゾール缶胴用アルミニウム合金板の製造方法は、前記第３の本発明において、前記安定化焼鈍は、１９０〜２１０℃×１〜４時間の条件で行うことを特徴とする。
【００１１】
本発明のエアゾール缶胴用アルミニウム合金板の成分などの限定理由について説明する。なお、以下の含有量はいずれも質量％で示される。
【００１２】
ＪＩＳ  Ａ３１０４合金
本発明のエアゾール缶胴用アルミニウム合金板を構成するアルミニウム合金は、ＪＩＳ  Ａ３１０４合金のうち、Ｍｇ含有量を１．１％以下とするものである。
ＪＩＳ  Ａ３１０４合金は、Ｓｉ：０．６％以下、Ｆｅ：０．８％以下、Ｃｕ：０．０５〜０．２５％、Ｍｎ：０．８〜１．４％、Ｍｇ：０．８〜１．３％を含有し、残部がＡｌおよび不可避的不純物からなる組成を有するものである。
また、ＪＩＳ  Ａ３１０４合金は、Ｚｎを０．２５％以下、Ｔｉを０．１％以下で含有してもよく、所望により、Ｇａ、Ｖ、Ｎｉ、Ｂ、Ｚｒをそれぞれ０．０５％以下含有してもよく、不可避不純物を個々に０．０５％以下、総量で０．１５％以下含有してもよい。
【００１３】
Ｍｇ：１．１％以下
Ｍｇは、アルミニウム合金の強度を向上させるのに必要な元素であるが、ＪＩＳ  Ａ３１０４合金でＭｇの含有量が１．１質量％を超えると加工性が劣化し、その結果、耳率が高くなる。このため、Ｍｇの含有量は、上記のように１．１質量％以下に制限する。これにより、ＪＩＳ  Ａ３１０４アルミニウム合金であっても、アルミニウム合金板の加工性が良好なものとなり、耳率を低く抑制することができる。
なお、同様の理由により、Ｍｇの含有量は、０．８５％以上であるのが望ましく、０．９５％以下であるのが望ましい。
【００１４】
板厚：０．６〜０．８ｍｍ
本発明のエアゾール缶胴用アルミニウム合金板は、板厚が０．６〜０．８ｍｍのものに限定される。なお、高い耐圧性を確保する観点からは、アルミニウム合金板の板厚は、０．６５ｍｍ以上であることが望ましく、更に、０．７ｍｍ以上が望ましい。
【００１５】
耳率：２％以下
上記板厚において耳率２％以下を達成することで、軽量化とＤＩ加工性とを両立することができる。本発明における耳率は、深絞り試験において、絞り比１．６７のときの山高さの平均と谷高さの平均との差を、谷高さの平均で割って求めた比率（％）で表す。
【００１６】
次に、本発明の製造方法における条件の限定理由について説明する。
【００１７】
均質化処理
上記組成のアルミニウム合金鋳塊に均質化処理することで、析出物のα−Ａｌ（Ｆｅ，Ｍｎ）Ｓｉ相への変態を促進し、絞り成形性を向上する。
なお、均質化処理の条件は、本発明としては特定のものに限定されるものではないが、例えば５４０〜５８０℃×５〜１０時間が好適なものとして示される。
【００１８】
熱間圧延
熱間圧延は常法により行うことができ、本発明としては特定の条件に限定されるものではないが、好適な条件としては、熱間圧延性及びその後の冷間圧延性を考慮すると、３００℃以上の熱間圧延仕上り温度が好ましい。
なお、アルミニウム合金板の熱間圧延による仕上がり板厚は、３〜８ｍｍであることが望ましい。これは、３ｍｍ未満では、冷間圧延率が低くなり十分な機械的特性が得られなくなり、また、８ｍｍを超えると、冷間圧延率が高くなり耳率が悪化するためである。
また、熱間圧延後の冷間圧延率が７０％超となるように熱間圧延での圧延率を定めるのが望ましい。
【００１９】
冷間圧延
冷間圧延は、常法により行うことができるが、冷間圧延前または冷間圧延の途中で少なくとも１回の中間焼鈍を行うものが望ましい。冷間圧延の途中でのみ中間焼鈍を行う場合、最初の中間焼鈍前の冷間圧延率は７０％超であるのが望ましい。この冷間圧延率を７０％超にすることで、最終板および製缶後の機械的性質が向上し、高い耐圧性が確保できる。
なお、最終の中間焼鈍時後、最終板厚に至るまでの最終冷間圧延における冷間圧延率は８〜１８％に限定する。
この冷間圧延率が８％未満であると、アルミニウム合金板の強度が不足する。一方、最終冷延率が１８％超になると、耳率が高くなる。このため、上記冷間圧延率を規定する。なお、同様の理由により、上記冷間圧延率は１０％以上であることが望ましく、１４％以下であることが望ましい。
【００２０】
中間焼鈍
上記冷間圧延前または冷間圧延の途中に、少なくとも１回行われる中間焼鈍は、連続焼鈍炉を使用して到達温度５０５〜５６５℃で行う。
中間焼鈍の際の到達温度を５０５℃以上にすることにより、溶体化効果を期待することができ、中間焼鈍の際の到達温度が５６５℃を超えると材料が溶融するおそれがあるため、中間焼鈍の際の到達温度は、５６５℃以下にする。
なお、同様の理由により、中間焼鈍の際の到達温度は、５３０℃以上であることが好ましく、５５０℃以下であることが好ましい。
また、中間焼鈍では、溶体化効果を得るために、昇温の際は常温から設定到達温度まで、冷却の際は最大到達温度から１００℃まで１０分以下とすることが望ましい。
【００２１】
安定化焼鈍
上記最終冷間圧延後に、安定化焼鈍を行うようにしてもよい。安定化焼鈍を行うことにより、アルミニウム合金板に対してＤＩ加工を実施する際に底抜けの発生を低減することができる。
安定化焼鈍の条件は、１９０〜２１０℃×１〜４時間の条件を好適なものとして示すことができる。焼鈍温度１９０℃未満では底抜け性の改善効果が得られず、２１０℃を超えると耐圧性が低下する。
【発明の効果】
【００２２】
以上説明したように、本発明のエアゾール缶胴用アルミニウム合金板によれば、Ｍｇの含有量を１．１質量％以下としたＪＩＳ  Ａ３１０４合金からなり、板厚が０．６〜０．８ｍｍで、耳率が２％以下であるので、薄肉においても、高い耐圧性を有するとともに、優れたＤＩ加工性が得られる。
また、本発明のエアゾール缶胴用アルミニウム合金板の製造方法によれば、Ｍｇの含有量を１．１質量％以下としたＪＩＳ  Ａ３１０４合金の鋳塊を均質化処理した後、熱間圧延を行い、その後、冷間圧延を行うとともに、少なくとも１回の中間焼鈍を連続焼鈍炉を使用して到達温度５０５〜５６５℃で行い、最後の中間焼鈍後、最終板厚に至るまでの最終冷間圧延における圧延率を８〜１８％とするので、高い耐圧性を有するとともに、耳率を低く抑制することができるエアゾール缶胴用アルミニウム合金板を製造することができる。
【発明を実施するための形態】
【００２３】
以下、本発明の一実施形態のエアゾール缶胴用アルミニウム合金板およびその製造方法について説明する。
本実施形態のエアゾール缶胴用アルミニウム合金板は、ＪＩＳ  Ａ３１０４アルミニウム合金であって、Ｍｇの含有量が１．１質量％以下の組成を有する。該アルミニウム合金板を構成するアルミニウム合金は、例えば、質量％で、Ｓｉ：０．２〜０．３５％、Ｆｅ：０．３５〜０．５５％、Ｃｕ：０．０５〜０．２５％、Ｍｎ：０．８〜１．１５％、Ｍｇ：０．８〜１．１％を含有し、残部がＡｌおよび不可避的不純物からなる組成を有している。
【００２４】
また、本実施形態のエアゾール缶胴用アルミニウム合金板は、板厚が０．６〜０．８ｍｍの薄肉のものである。
【００２５】
また、本実施形態のエアゾール缶胴用アルミニウム合金板は、耳率が２％以下である。なお、ここにいう耳率は、深絞り試験において、絞り比１．６７のときの山高さの平均と谷高さの平均との差を、谷高さの平均で割って求めた比率（％）として測定された値である。
【００２６】
次に、上記エアゾール缶胴用アルミニウム合金板の製造方法について説明する。
エアゾール缶胴用アルミニウム合金板の材料となるアルミニウム合金の鋳塊は、常法により鋳造することができ、例えば前記成分範囲となるように成分調整し、鋳造することにより得ることができる。
【００２７】
次いで、得られたアルミニウム合金の鋳塊に対して均質化処理を実施する。均質化処理は、例えば５４０〜５８０℃×５〜１０時間の条件で行い、均質化処理後、熱間圧延を行う。熱間圧延の条件は、例えば熱間仕上り温度として３００〜３５０℃の間に制御して行う。
上記熱間圧延では、アルミニウム合金板の仕上がり板厚を３〜８ｍｍにすることが好ましい。また、上記熱間圧延後、最初の中間焼鈍までの冷間圧延率が、７０％超となるように仕上がり板厚を設定するのが望ましい。
【００２８】
上記熱間圧延後、熱間圧延材に対し冷間圧延を行う。
また、冷間圧延の前または途中には、少なくとも１回の中間焼鈍を実施する。
中間焼鈍の焼鈍炉として連続焼鈍炉を使用し、焼鈍条件としては、例えば５０５〜５６５℃の到達温度、昇温時間および冷却時間共に１０分以下とするのが望ましい。
【００２９】
冷間圧延途中でのみ中間焼鈍を行う場合、冷間圧延は最初の中間焼鈍前の冷間圧延率が７０％超になるように行うのが望ましく、最終の中間焼鈍後、最終板厚に至るまでの最終冷間圧延率を８〜１８％とする。
これにより、０．６〜０．８ｍｍ板厚のアルミニウム合金板を得る。該アルミニウム合金板は、耳率が２％以下になっている。
なお、上記最終冷間圧延の後に、アルミニウム合金板に対して安定化焼鈍を実施する。安定化焼鈍の条件は、例えば１９０〜２１０℃×１〜４時間とする。
【実施例】
【００３０】
以下に、本発明の実施例について説明する。
まず、表１に示す組成（残部はＡｌおよび不可避的不純物）となるように、アルミニウム合金を溶製してアルミニウム合金鋳塊を得た。次いで、５６５℃×７時間で均質化処理を行い、表１の仕上がり板厚になるように熱間圧延を行った。
さらに冷間圧延を行いつつ、中途で表１に示す製造条件による中間焼鈍および最終の冷間圧延を実施して、板厚０．７５および０．６７ｍｍの各供試材のアルミニウム合金板を得た。
表１には、最初の中間焼鈍までの冷間圧延率と、中間焼鈍条件、最終の中間焼鈍時の板厚を記載した。なお、これらの供試材では、中間焼鈍は１回とした。
実施例３〜６の供試材については、最終冷間圧延の後、１８０、１９０、２００、２２０℃×各２時間での安定化焼鈍をさらに行った。
【００３１】
上記各供試材のアルミニウム合金板について、以下のようにして耳率、耐底抜性、および耐圧強度の各特性を評価した。
【００３２】
（耳率）
各供試材のアルミニウム合金板について、絞り比１．６７で絞り加工を行い、得られたカップについて、山高さの平均と谷高さの平均との差を谷高さの平均で割った比率（％）として耳率を測定した。
【００３３】
（耐底抜性）
各供試材のアルミニウム合金板を用い、それぞれについてＤＩ加工により直径５３ｍｍ、高さ１７０ｍｍのエアゾール缶を２００製缶し、以下の基準に従って耐底抜性を評価した。なお、製缶は、ＤＩ成形にて絞り比２．２として行った。
○：底抜が１缶もなかったもの
△：底抜が１〜３缶あったもの
×：底抜が４缶以上あったもの
【００３４】
（耐圧強度）
各供試材について上記で得られたエアゾール缶内に圧力をかけて該圧力を上昇させていき、エアゾール缶が変形したときの圧力を測定し、各供試材につき３缶の平均値を耐圧強度（ＭＰａ）とした。
【００３５】
【表１】
2014058735.tif 000002
【００３６】
表１に示すように、本発明材は、耳率、耐底抜性、および耐圧性のいずれも良好な特性を示した。なお、実施例３は安定化焼鈍温度が１８０℃であるため、耐底抜性が若干劣る。また、実施例７〜９も耐底抜性が若干劣る。実施例６は安定化焼鈍温度が２２０℃であるため、耐圧性および耳率がやや悪い。
一方、本発明の上記条件を満たさない比較材は、比較例１〜３において、Ｍｇ量が高く耐底抜性および耳率が悪い。